에폭시 수지 경화물을 해중합(depolymerization) 하는 방법으로서, 전이 금속 원소(주기율표 상에서 3 ~ 12족에 속하는 금속 원소)를 포함하는 전이금속염 및 반응 용매를 포함하는 조성물을 이용한다. 해당 반응 용매에서는 전이금속염이 해리되고 전이 금속 원소를 매개로 하는 산화 반응이 발생함으로써 에폭시 수지 경화물을 해중합하여 분해시킬 수 있다. 이를 통해 예컨대 200℃ 이하, 더 바람직하게는 100℃ 이하의 조건에서 에폭시 수지의 해중합을 매우 간단하고 빠르게 처리할 수 있으며, 공정 비용 및 소요 에너지를 절감할 수 있다.
주어진 문장을 읽고 간략하게 요약해주세요.

문장: 
[ 발명의 명칭 ]
전이금속염을 이용한 에폭시 수지 경화물의 해중합 방법 및 조성물 Composition and Method For Depolymerization Of Cured Epoxy Resin Using Transition Metal Salts 
[ 기술분야 ]
본 명세서는 전이금속염을 이용한 에폭시 수지 경화물의 해중합 방법 및 조성물에 관한 것으로서, 구체적으로는 전이 금속을 포함하는 전이금속염을 이용한 에폭시 수지 경화물을 해중합하는 방법과 이에 사용되는 조성물, 에폭시 수지 경화물로부터 필러를 분리하기 위한 방법, 이를 통해 얻어진 필러 등에 관한 것이다.
[ 배경기술 ]
에폭시 수지는 분자 내에 2개 이상의 에폭시기를 갖는 에폭시 단량체를 경화제와 혼합시켰을 때 발생하는 에폭시기의 고리 열림에 의해 형성된 네트워크 고분자로 이루어진 열경화성 수지이다. 에폭시 수지는 화학 성분에 대한 저항성, 내구성이 뛰어나고 경화시의 체적 수축률이 낮아 접착제, 도료, 전자/전기, 토목/건축 등 전 산업분야에서 필수적인 고기능성 원자재로 사용되고 있다. 최근 중요한 이슈가 되고 있는 복합 소재 분야에서 에폭시 수지는 다양한 필러 물질과 조합되어 우주항공분야, 정보통신기술분야, 신에너지분야 등 다양한 곳에서 사용되기 때문에 세계적인 수요가 증가되고 있다. 특히, 탄소 섬유와의 혼합으로 만드는 탄소섬유강화플라스틱(CFRP)은 가벼우면서도 뛰어난 물리적 특성과 내구성을 나타내기 때문에, 자동차분야나 우주항공분야에서 핵심적인 소재로 널리 사용되고 있다. 또한, 에폭시 수지는 다른 고분자 수지 물질들과 혼합하여 보다 고성능의 재료를 만드는 데에도 널리 사용되고 있다.에폭시 수지는 경화 이후에 3차원적인 망상 가교 구조를 형성하는데, 이 구조는 화학 약품에 매우 강한 특성을 지니고 있다. 이는 재료에 뛰어난 내구성과 내부식성을 부여한다는 장점을 가지고 있지만, 한편으로는 사용하고 난 재료를 처리하고 재활용하는 것이 매우 어렵다는 단점 역시 가지고 있다. 결국 현재 대부분의 에폭시 수지 경화물을 매립하는 방식으로 처리하고 있는데, 이는 경제적으로도 많은 낭비이며 심각한 환경 오염을 야기시킬 우려가 있다. 최근 에폭시 수지와 필러의 복합 소재의 사용량이 점점 증가함에 따라 에폭시 수지에 비해 상대적으로 고가인 필러 물질을 효과적으로 분리해 내기 위해 에폭시 수지를 선택적으로 분해하는 기술에 관한 연구가 활발히 진행되고 있다. 현재 에폭시 수지의 분해 및 필러 물질의 분리에 있어 가장 보편적으로 사용되는 방법은 열분해이다. 예컨대, 탄소 섬유를 필러 물질로 사용한 탄소섬유강화플라스틱(Carbon Fiber Reinforced Plastic, CFRP)의 경우, 토레이(Toray), 테이진(Teijin), 미쯔비시(Mitsubishi) 등 일본 업체들의 주도 하에 연간 1000톤 가량을 열분해로 처리 및 재활용하고 있다. 하지만, 열분해 공정을 통한 탄소 섬유의 분리를 위해서는 사전에 CFRP를 기계적으로 분쇄하는 전처리 공정이 필요한데, 수 mm 크기까지 CFRP를 분쇄하는 과정에서 탄소 섬유 역시 분쇄되어 버릴 가능성이 있고, 이로 인해 재활용되는 탄소 섬유의 길이가 짧아짐으로 인해 탄소 섬유의 특성에 악영향을 끼친다는 문제가 발생하게 되었다. 또한, 무엇보다 열분해 공정은 500℃ 이상의 높은 온도를 요구하며, 이러한 고온에서는 유기 화합물의 연소로 인해 다이옥신과 같이 인체 유해 물질이 생성되는 문제 역시 발생하게 된다. 따라서, 보다 낮은 온도에서 효율적으로 에폭시 수지를 분해하기 위해 여러 화학적 분해 방법이 연구되었다. 예를 들어, 초임계 또는 준임계 유체 하에서 에폭시 수지를 분해할 경우, 약 250~400℃ 정도로 열분해 공정 온도에 비해 낮은 온도에서 효율적으로 에폭시 수지 경화물을 처리할 수 있다. 이러한 방법을 사용할 경우 회수하는 필러 물질의 특성이 열분해 방법에 비해 비교적 덜 저하되는 장점을 지니고 있다. 그러나, 본 발명자들의 연구 결과에 의하면, 해당 방법은 여전히 높은 온도 및 10기압 이상의 높은 압력을 필요로 하기 때문에, 이러한 조건을 견뎌낼 수 있는 특수한 공정 설비가 필요하게 되므로 경제성이 높지 않다는 제약이 있다. 한편, 보다 일반적이고 마일드한 공정 조건에서 에폭시 수지를 분해할 수 있는 연구 역시 진행되고 있으나, 예컨대 다관능성 에폭시 수지 또는 산무수물계 경화제 또는 아로마틱 다이아민계 경화제를 사용한 에폭시 수지 경화물 등 상대적으로 분해가 어려운 다양한 에폭시 수지 경화물을 녹이지 못하는 단점이 있고, 여전히 반응 시간이 길고 반응 에너지가 많이 소요된다. 또한, 인체에 해로운 여러 유기 용매를 반응 계의 주 용매로 사용하는 등의 문제점을 여전히 내포하고 있다. 특히 유기 용매를 에폭시 수지 분해를 위한 주 용매로 사용하는 종래 기술들이 다수 알려져 있다.예컨대, 알칼리족 금속을 포함하는 전해질을 넣고 유기 용매를 첨가하여 폐인쇄회로기판을 해중합하는 것이 공개되어 있다(특허문헌 2).또한, 에폭시 수지를 분쇄 및 산 처리한 후 실링된 반응 용기에서 유기 용매 및 산화제로 처리하는 기술도 공개되어 있다(특허문헌 3).또한, 에폭시 수지를 과산화수소와 아세톤을 이용하여 분해하는 것이 공개되어 있다(비특허문헌 2).또한, 수분을 제거한 알칼리 금속 화합물과 유기 용매를 포함하는 처리액으로 에폭시 수지 복합 재료를 처리하는 기술이 공개되어 있다(특허문헌 4).또한, 에폭시 수지 프레폴리머를 쌍극자 모멘트 3.0 이상의 비플로톤성 유기 용매와 접촉시켜 용매에 에폭시 수지 프리폴리머를 용해시키는 것이 개시되어 있다(특허문헌 5).또한, CFRP로부터 탄소 섬유를 분리하기 위해 추출 용매 또는 크랙킹 용매로서 furan-2-carbaldehyde를 포함하는 유기 용매를 이용하는 것을 공개한다(특허문헌 6).상기 기술들은 비교적 낮은 온도의 마일드한 조건에서 유기 용매로 에폭시를 분해할 수 있음을 기재하고 있다. 그러나, 본 발명자들의 연구 결과에 의하면, 이러한 기술들은 유기 용매 자체를 에폭시 수지를 용해시키기 위한 주 수단으로 사용하는 유기 용매 반응 시스템으로, 유기 용매 자체가 다시 오염원으로 작용하므로 유기 용매에 의한 오염 문제를 해결하여야 하는 본질적인 한계를 가지고 있다. 또한, 분해하기 까다로운 에폭시 수지 등에 적용하기 어려운 적용성 문제가 있거나 반응에 많은 에너지가 소요되어 반응 효율 등의 측면에서도 여전히 만족스럽지 못하다. 
[ 선행기술문헌 ]

[ 특허문헌 ]
한국특허출원공개 제2002-66046호 한국특허출원공개 제2011-0113428호 중국특허 제102391543호일본특허출원공개 제2005-255899호일본특허출원공개 제2013-107973호미국특허출원공개 제2014-0023581호
[ 비특허문헌 ]
Mater. Res. Bull. 2004, 39, 1549Green Chem., 2012, 14, 3260 
[ 발명의 개요 ]

[ 해결하려는 과제 ]
본 발명의 예시적인 구현 예들에서는, 일 측면에서, 예컨대 200℃ 이하, 더 바람직하게는 100℃ 이하 조건에서 에폭시 수지 경화물을 매우 간단하고 빠르게 해중합할 수 있으며, 공정 비용 및 소요 에너지를 절감할 수 있는 에폭시 수지의 해중합 방법 및 이에 사용되는 조성물을 제공하고자 한다.본 발명의 예시적인 구현 예들에서는, 다른 일 측면에서, 유기 용매를 주용매로 하는 반응 시스템인 유기 용매 반응 계를 대체할 수 있고, 이에 따라 유기 용매가 별도 오염원으로 작용함으로 인한 오염 문제를 해결할 수 있어 환경 오염이나 공해를 최소화시킬 수 있는 에폭시 수지의 해중합 방법 및 이에 사용되는 조성물을 제공하고자 한다.본 발명의 예시적인 구현 예들에서는, 다른 일 측면에서, 유기 용매를 주 용매로 하는 반응 시스템인 유기 용매 반응 계를 사용하지 않으면서도 에폭시 수지 경화물의 해중합 반응 효율을 높일 수 있는 에폭시 수지의 해중합 방법 및 이에 사용되는 조성물을 제공하고자 한다.본 발명의 예시적인 구현 예들에서는, 다른 일 측면에서, 상대적으로 분해가 어려운 에폭시 수지 경화물도 용이하게 분해할 수 있는 에폭시 수지의 해중합 방법 및 이에 사용되는 조성물을 제공하고자 한다.본 발명의 예시적인 구현 예들에서는, 또 다른 일 측면에서, 에폭시 수지 경화물의 분해 후 회수된 필러의 특성 저하를 방지하여 특성이 우수한 재활용 필러를 얻을 수 있는 에폭시 수지 복합체로부터 필러를 회수하는 방법, 이를 통해 얻어진 필러를 제공하는 것이다.
[ 과제의 해결 수단 ]
본 발명의 예시적인 구현 예들에서는, 에폭시 수지 해중합 조성물로서, 전이 금속 원소를 포함하는 전이금속염; 및 반응 용매;를 포함하고, 상기 반응 용매는, 전이금속염이 해리될 수 있고 또한 전이 금속을 매개로 한 에폭시 수지 경화물의 탄소-탄소 결합의 산화 반응이 일어날 수 있는 반응 용매인 에폭시 수지 경화물 해중합 조성물을 제공한다.본 발명의 예시적인 구현 예들에서는, 에폭시 수지 경화물 해중합 방법으로서, 상기 에폭시 경화물 해중합 조성물을 이용하여 에폭시 수지 경화물을 해중합하는 것을 특징으로 하는 에폭시 수지 경화물의 해중합 방법을 제공한다. 본 발명의 예시적인 구현 예들에서는, 에폭시 수지 경화물로부터 필러를 분리하는 방법으로서, 상기 에폭시 경화물 해중합 조성물을 이용하여 에폭시 수지 경화물을 해중합하는 단계; 및 상기 분해 생성물로부터 필러를 수득하는 단계; 를 포함하는 에폭시 수지 경화물로부터 필러를 분리하는 방법 및 이로부터 분리된 필러를 제공한다.
[ 발명의 효과 ]
본 발명의 예시적인 구현예들에 의하면, 예컨대 200℃ 이하, 더 바람직하게는 100℃ 이하의 조건에서 에폭시 수지의 해중합을 매우 간단하고 빠르게 처리할 수 있으며, 공정 비용 및 소요 에너지를 절감할 수 있다. 또한, 유기 용매를 주 용매로 하는 반응 시스템을 대체할 수 있고, 이에 따라 유기 용매가 별도의 오염원으로 작용함으로 인한 오염 문제를 해결하여 환경 오염이나 공해를 최소화 시킬 수 있다. 또한, 유기 용매를 주 용매로 하는 반응 시스템을 사용하지 않으면서도 해중합 반응 효율을 높일 수 있다. 또한, 상대적으로 분해가 어려운 에폭시 수지 경화물도 용이하게 분해할 수 있다. 또한, 에폭시 수지 복합체의 분해 후 회수된 필러의 특성 저하를 방지하여 특성이 우수한 재활용 필러를 얻을 수 있다. 
[ 도면의 간단한 설명 ]
도 1은 본 발명 실시예 1에서 해중합 전의 CFRP와 실시예 1의 결과 회수한 탄소 섬유를 촬영한 사진이다.도 2는 본 발명 실시예 1에서의 반응 계인 과망간산칼륨 수용액과 비교 예 3에서의 반응 계인 질산 수용액의 pH를 각각 측정한 결과이다.도 3은 본 발명 실시예 1에서 해중합 반응에 의해 생성된 이산화망간을 여과 및 분리 후 촬영한 사진이다.도 4는 본 발명 실시예 1의 CFRP에 사용된 탄소 섬유(원료 탄소 섬유)와 실시예 1의 결과 회수된 탄소 섬유의 인장 강도 측정으로 얻어진 결과를 비교하는 그래프이다. 도 5는 본 발명 실시예 1에서 해중합 이전의 CFRP의 FT-IR 분석 결과와, 탄소 섬유 및 이산화망간을 여과하고 난 뒤 남은 수용액 형태의 생성물을 추출 및 건조시켜 얻어진 고형의 혼합물의 FT-IR 분석 결과이다.도 6은 본 실험 2에서 표 4의 결과를 반응 계의 유전율에 따른 에폭시 수지의 분해율로 나타낸 결과이다.도 7은 본 실험 3에서 CFRP에 사용된 탄소섬유(CF)와 KMnO4를 이용하여 해중합후 회수된 탄소 섬유의 XPS 결과 그래프이다. 
[ 발명을 실시하기 위한 구체적인 내용 ]
용어 정의본 명세서에서 에폭시 수지 경화물은 경화된 에폭시 수지 또는 경화된 에폭시 수지를 포함하는 다양한 복합 재료를 의미한다. 또한, 에폭시 수지 경화물은 완전히 경화된 것뿐만 아니라 경화 반응 중 생성되는 일부 경화된 중간 물질 (이른바 에폭시 수지 프리폴리머) 역시 포함하도록 정의된다. 해당 복합 재료는 각종 필러 및/또는 각종 고분자 수지를 포함할 수 있다. 경화된 에폭시 수지는 분자 내에 2개 이상의 에폭시 그룹을 가지는 에폭시 화합물과 경화제의 경화 반응으로 생성되는 것이다. 에폭시 수지와 경화제는 특별히 제한되지 않다. 에폭시 수지는 예컨대 다관능성 에폭시 수지를 포함할 수 있다. 또한, 경화제는, 예컨대, 아로마틱 그룹이나 알리파틱 그룹을 가지는 것을 포함한다. 또한, 예컨대 분자내에 아민 그룹, 산무수물 그룹, 이미다졸 그룹, 메르캅탄 그룹 중에서 선택된 어느 하나 또는 둘 이상의 그룹을 1개 이상 가지는 것일 수 있다.본 명세서에서 전이금속을 포함하는 전이금속염을 매개로 하는 산화 반응이란 전이 금속의 산화수 변화를 통해 유기 화합물, 예컨대 에폭시 수지 경화물의 화학 결합, 예컨대 탄소-탄소 결합을 구성하는 전자의 일부가 전이 금속으로 이동하여 산화가 발생하는 산화 반응을 의미한다.본 명세서에서 필러 (filler) 란 경화된 에폭시 수지와 함께 에폭시 복합체를 구성하는 충진 물질을 의미한다. 본 명세서에서 고분자 수지란 에폭시 수지 외에 에폭시 수지 복합체를 구성하는 고분자 수지를 의미한다.본 명세서에서 반응 용매는 특정 상에 국한되지 않는다. 따라서, 주로 액체일 수 있지만, 기체 상을 포함할 수 있다. 또한, 초 임계 상 역시 포함할 수 있다. 본 명세서에서 H2O는 주로 액상의 물이지만, 액상에 국한되지 않으며 기체상을 포함할 수 있다. 또한, 초 임계 상 역시 포함할 수 있다.본 명세서에서 수용액은 특히 기체 상태 또는 초 임계 상태임을 지시하지 않는 한 액상이다. 또한, 특히 다른 용매가 혼합되었음을 지시하지 않는 한 물 단독 용매이다.본 명세서에서 유기 용매 반응계란 에폭시 수지 경화물의 분해 반응의 주 용매로서 유기 용매를 이용하는 반응 시스템을 의미한다.본 명세서에서 H2O 반응계란 에폭시 수지 경화물의 분해 반응의 주 용매로서 H2O 를 이용하는 반응 시스템을 의미한다. 이는 유기 용매 반응계와 대비되며, 해중합 반응 시 H2O 기반 반응 용매를 사용하는 것이다. H2O 기반 반응 용매는 H2O 외에 다른 용매가 포함될 수 있지만 (즉, 혼합 용매로 적용 가능하지만), 이러한 혼합 용매를 사용하더라도 유전율이 65 이상, 또는 바람직하게는 70 이상, 또는 75 이상, 또는 80 이상이어야 한다. 특히 바람직한 예는 H2O 기반 반응 용매가 H2O 단독으로 구성되는 것이다(물의 유전율은 약 80.2).본 명세서에서 해중합 시간은 해중합 반응에 제공된 에폭시 수지 경화물이 모두 분해되는데 소요되는 해중합 반응 시간을 의미한다. 여기서 모두 분해된다는 것은 에폭시 수지의 경화물 (고형물) 이 실질적으로 존재하지 않는 것(에폭시 수지 잔류율 5% 이하)을 의미한다. 에폭시 수지 경화물에서 에폭시 수지의 분해율(%)은 다음과 같이 계산될 수 있다. 즉, 분해율(%) = [(에폭시 수지 경화물 중 에폭시 수지 함유량 - 분해 후 에폭시 수지 잔류량) / (에폭시 수지 복합 재료 중 에폭시 수지 함유량)]x100. 에폭시 수지 잔류율은 100%-분해율이다. 본 명세서에서 상대적으로 분해하기 어려운 에폭시 수지 경화물이란 상대적으로 분해하기 어려운 에폭시 수지 단량체 및/또는 경화제를 사용한 에폭시 수지 경화물을 의미한다. 예컨대, 다환류의 노블락 수지는 BPA와 대비하여 상대적으로 분해하기 어려운 에폭시 수지 단량체이다. 또한, 예컨대 아로마틱 경화제, 산 무수물계 경화제는 알리파틱 경화제와 대비하여 상대적으로 분해하기 어려운 경화제이다. 본 명세서에 유전율은 액체 유전율 측정기 (dielectric constant meter) 를 이용하여 측정될 수 있다.예시적인 구현 예들의 설명이하, 본 발명의 예시적인 구현 예들을 상세히 설명한다.본 발명의 예시적인 구현 예들에서는, 에폭시 수지 해중합 조성물로서, 전이 금속(주기율표 상에서 3 ~ 12족에 속하는 금속 원소)이 포함된 전이금속염 및 반응 용매를 포함한 에폭시 수지 경화물 해중합 조성물과, 해당 조성물에서 에폭시 수지 경화물을 해중합하는 방법을 제공한다. 놀랍게도, 에폭시 수지 경화물이, 유기 용매 기반 반응 계를 사용하지 않고도, 상기 특정 화합물 및 소정의 반응 용매 (특히 H2O 기반 반응 용매)가 조합된 조성물에서 매우 빠르고 간단히 해중합될 수 있다는 것이 본 발명자들에 의하여 밝혀졌다. 낮은 온도의 마일드한 조건에서 적은 에너지로 에폭시 수지 경화물을 해중합하고 반응 효율을 높이기 위하여는 반응 용매 및 이와 함께 사용하는 특정 화합물이 선택이 중요한 것으로 생각된다. 또한, 아래에서 더 상세히 설명하겠지만, 상기 화합물의 에폭시 수지 경화물의 해중합 효율을 높이기 위하여 반응 용매의 유전율을 일정 값 이상으로 조절하는 것이 중요한 것으로 생각된다. 보다 정확한 메커니즘은 더 연구되어야 하지만, 본 발명의 예시적인 구현 예들에 따른 해중합 시 반응 용매 내에서 전이 금속 원소를 매개로 하는 산화 반응이 발생하는 것으로 생각되며, 이러한 산화 반응을 통해 에폭시 수지 경화물을 구성하는 탄소-탄소 결합이 끊어지면서 에폭시 수지 경화물을 해중합하는 것으로 생각된다. 또한, 이러한 산화 반응을 낮은 에너지로 수행하기 위하여 반응 용매의 유전율이 일정 값 이상으로 조절되어야 한다.따라서, 본 발명의 예시적인 구현 예들에서, 반응 효율을 높이기 위하여, 반응 용매의 유전율은 65 이상, 또는 70 이상, 또는 75 이상, 또는 80 이상이어야 한다.예시적인 구현 예에서, 이러한 반응 용매는 바람직하게는 H2O 기반 반응 용매이다. 전이 금속을 포함하는 전이금속염을 포함하는 조성물을 이용하여 에폭시 수지 경화물을 해중합함에 있어서, 함께 사용되는 H2O 기반 반응 용매의 유전율이 에폭시 수지 경화물의 해중합 반응 효율에 영향을 미친다. 그 이유는, 유기 용매 반응계에서의 유기 용매와 달리, H2O 기반 반응 용매가 해당 전이금속염의 용해 및 이온 해리를 촉진하고, 전이 금속 원소를 매개로 한 에폭시 수지 경화물 중의 탄소-탄소 결합의 산화 반응에 관여하며, 이에 따라 에폭시 수지 해중합 반응 효율에 관여하기 때문으로 생각된다. 예시적인 구현예에서, H2O 기반 반응 용매의 유전율은 적어도 65 이상이어야 하고, 또는 70 이상, 또는 75 이상, 또는 80 이상이어야 한다. 특히 바람직한 예는 H2O 기반 반응 용매가 H2O 단독으로 구성되는 것인데 (물의 유전율은 약 80.2), H2O 기반 반응 용매가 H2O 단독이 되면 에폭시 수지 경화물의 분해 효율이 비약적으로 증가한다(후술하는 실험예 2 참조).이와 달리, 앞서 살펴본 선행 기술들의 유기 용매 기반 반응 계에서는 유기 용매를 주 용매로 하여 에폭시 수지 경화물을 직접 용해한다. 그러나, 유기 용매에는 전이금속염을 넣더라도 용해 및 이온 해리도가 매우 낮아, 에폭시 수지 경화물의 해중합에 기여할 수 없다. 예컨대, NMP의 경우 유전율이 32이고 전이금속염이 잘 용해되지 않는다. 이와 관련하여, 본 발명자들은 유전율에 따른 에폭시 수지 경화물의 분해 효율을 살펴보았다. 그 결과, 이온 결합을 하는 전이금속염은 물과 유기 용매에서 이온 해리 및 반응성에 차이를 보였고, 결과적으로 에폭시 수지 경화물의 분해 효율에 차이를 가져왔다. 그 이유로는, 물과 유기 용매에서의 전이금속염의 용해도 차이와 산화 반응의 차이를 들 수 있다. 먼저, 용해도의 차이의 경우, 물과 유기 용매의 극성 (즉, 유전율) 차이로 인해 이온 결합 물질인 전이금속염의 용해도에서부터 차이가 발생하게 된다. 이는 용매의 쌍극자-이온 간의 결합력이 이온 결합 물질의 이온-이온 격자 에너지보다 커야 이온을 해리시킬 수 있기 때문이다. 한편, 전이금속염은 유기 화합물 즉, 본 발명의 구현예들에서는 에폭시 수지 경화물의 탄소-탄소 결합으로부터 전자를 뺏는 형태로 산화시킴과 동시에 전이금속 자체는 환원반응이 발생하게 된다. 상술하면, 산화수 +1인 알칼리 금속, 산화수 +2인 알칼리 토금속과 다르게, 전이 금속의 경우 2가지 이상의 산화 형태 (산화수)를 가질 수 있고, 이러한 2가지 이상의 산화 형태가 반응 중에 변화함(즉, 산화수의 감소) 으로 인해 산화 반응이 발생하게 된다. 예를 들어 전이금속염인 과망간산칼륨에 있는 망간의 경우 (아래 반응식 1 참조), +7의 산화수 (과망간산칼륨), +6의 산화수 (망간산칼륨), +4의 산화수 (이산화망간) 의 3가지 산화 형태를 가지게 되는데, 비교적 불안정한 +7의 산화 형태가 반응 중에 안정한 +4의 산화 형태로 변화하기 위해, 유기 화합물인 에폭시 수지 경화물의 탄소-탄소 결합으로부터 전자를 뺏는 형태의 산화 반응이 발생하게 되는 것이다. 이는 예컨대 NaOCl과 같이 과산화 형태의 음이온이 산화 반응을 발생시키는 메커니즘과는 차이가 있다. 또한, 인산칼륨 등을 사용하는 방법은 산화 반응이 아닌, 염기를 이용한 에스테르 교환 반응이므로, 본 발명의 구현예들의 메커니즘과는 차이가 있다. 본 발명의 예시적인 구현예들에서는, 염의 형태인 전이금속염 조성물이 잘 용해되고, 금속의 해리가 쉽게 발생하여 산화 반응이 원활하게 진행할 수 있도록 후술하는 바와 같이 일정 값 이상의 높은 유전율을 갖는 용매를 사용한다.[반응식 1]이상과 같은 점을 바탕으로 볼 때, 전이금속염을 효과적으로 용해시키고 산화 반응을 촉진할 수 있도록 유전율이 높은 용매, 바람직하게는 H2O 기반 용매를 사용하는 것이 해중합에 필요함을 알 수 있다. 또한, 유기 용매를 사용하는 경우에는 유기 용매에 따른 오염과 유기 용매의 리사이클 문제가 발생하므로, 환경적 측면에서, H2O 기반 용매를 사용하는 것이 바람직하고, 특히 H2O 단독 용매 (H2O 100중량% 또는 100 부피%)를 사용하는 것이 가장 바람직하다. 위와 같이 산화 반응에 따라 생성되는 해중합 생성물(탄소 섬유 등)은 OH기를 가지게 된다. 따라서, 본 발명의 예시적인 구현 예들에서는, 에폭시 수지 경화물의 해중합 생성물로서, OH기를 포함하는 에폭시 수지 경화물의 해중합 생성물을 제공한다. 참고로, 후술하는 실험 1에는 이러한 OH기가 형성된 해중합 생성물의 FT-IR 분석 결과를 보여주는데, 해당 분석 결과는 본 발명의 예시적인 구현 예들에 따른 해중합에 의해 OH기가 많이 생성되었음을 나타낸다. 이상과 같은 에폭시 수지 경화물의 해중합 조성물을 이용해 에폭시 수지 경화물의 해중합을 수행하면, 수명이 다한 에폭시 수지 경화물을 종래와 달리 예컨대, 200℃ 이하, 더 바람직하게는 100℃ 이하의 마일드한 조건에서 적은 에너지로 매우 간단하고 빠르게 처리할 수 있다. 이러한 결과는 종래의 열 분해 방법 (약 200 ~ 400도) 과 달리 반응 온도를 크게 낮춘 것이다. 뿐만 아니라, 반응 용매와 화합물을 다르게 조합한 경우 예컨대 과망간산칼륨 수용액과 아세톤을 혼합한 비교예 1 (녹지 않음) 와 같이 유기 용매를 사용하여 유전율이 낮은 경우나, 질산 수용액을 사용한 비교예 2 (반응 시간 12시간) 와 대비하여도, 현저히 반응 효율이 높은 것을 알 수 있다. 더욱이, 종래의 유기 용매 기반 반응 계 기술과는 달리, H2O 기반 반응 계를 사용하므로 인체에 유해한 유기 용매를 사용하지 않을 수 있기 때문에 환경적으로 유리하다. 한편, 본 발명의 예시적인 구현 예들에서는 위와 같이 처리함에 따라 에폭시 수지 경화물에 함유된 필러 물질을 손쉽게 분리하여 재활용할 수 있다. 이에 의하여 얻어진 필러는 분해 과정을 거쳤음에도 불구하고 필러의 특성 저하를 방지할 수 있어 재활용에 매우 유리하다.예시적인 구현 예에서, 상기 전이 금속 원소가 포함되는 전이금속염은 예컨대, KMnO4, MnO2, K2MnO4, MnSO4, CrO3, Na2Cr2O7, K2Cr2O7, ZnCr2O7, H2CrO4, Pyridinium Chlorochromate (피리디늄 클로로크로메이트), Pyridinium Dichromate(피리디늄 디클로로메이트), V2O5, RuCl3, RuO2, Tetrapropylammonium Perruthenate(테트라프로필암모늄 페루테네이트), MoO3, K3[Fe(CN)6], FeCl3, Fe(NO3)3 Nonahydrate(노나하이드레이트), MeReO3, CuCl, Cu(ClO4)2, Cu(HCO2)2Ni(HCO2)2, Cu(OAc)2, OsO4, (NH4)2Ce(NO3)6 등일 수 있다. 전술한 바와 같이, 에폭시 수지 경화물의 탄소-탄소 결합으로부터 전자를 뺏음으로써 해중합을 수행하기 위하여 산화력이 높은 전이 금속염을 사용하는 것이 바람직하다. 이러한 측면에서 예컨대 강한 산화제인 과망간산칼륨이 바람직하다. 과망간산칼륨은 또한 적용성이 우수하고 가격도 저렴하므로 바람직하다. 한편, 본 발명의 구현예들에서 전술한 바와 같이 전이 금속을 포함하는 전이금속염을 이용하여 해중합하는 경우 전이 금속을 매개로 해중합을 위한 산화 반응이 이루어지므로 그 결과 얻어지는 반응 생성물인 필러에서는 전이 금속이 잔류하게 된다.예컨대, 과망간산칼륨을 이용하여 에폭시 수지 경화물의 해중합을 실시하는 경우 해중합 후 얻어진 필러에는 망간이 잔류하므로, 필러의 원소를 분석하면 전이 금속인 망간이 미량 검출된다. 예시적인 구현 예에서, 상기 H2O 기반 용매는 전술한 바와 같이 수용액 (H2O 단독) 이 특히 바람직하다. 예시적인 구현 예에서, H2O 기반 반응 용매의 pH 조건을 pH 1 이상의 약산성, 중성, 염기성으로 조절한다. 이와 같이 pH 조건을 조절해야 H2O 기반 반응 계에서 산화 반응이 용이하게 일어날 것으로 생각된다. 비제한적인 예시에서, H2O 기반 반응 계의 pH는 1 ~ 14이고, 반응성의 측면에서 더 구체적으로는 pH 3 ~ 12인 것이 바람직하다.예시적인 구현 예에서, 해중합 반응 온도는 예컨대 250 ℃ 미만 (예컨대 20 ~ 250 ℃), 또는 200 ℃ 이하 (예컨대 20 ~ 200 ℃), 또는 100 ℃ 이하 (예컨대 20 ~ 100 ℃ 또는 20 ~ 70 ℃) 일 수 있다.예시적인 구현 예에서, H2O 기반 반응 용매는 액상일 수 있고, 기상일 수 있고, 초임계 상태일 수 있다. 액상인 경우를 사용하는 것이 공정이 단순하고 반응 에너지 소요가 적다. 본 발명의 구현 예들에서는 액상인 경우를 이용하더라도 낮은 온도에서 빠르게 해중합할 수 있지만, 의도적으로 기상, 초임계 상태를 사용할 수 있음은 물론이다. 이와 같이 초임계 상태로 하게 되면 반응 시간을 더더욱 짧게 할 수 있지만, 반응 장치가 복잡해지는 단점이 있다.예시적인 구현 예에서, 에폭시 수지 경화물을 해중합 반응에 제공하기 전 에폭시 수지 경화물의 반응 표면적을 증가시키도록 표면 처리하는 과정을 더 수행할 수 있다. 앞서 설명한 바와 같이 본 발명의 예시적인 구현 예들에 의하면 별도의 전처리를 수행하지 않더라도, 낮은 온도에서 반응 시간을 현저히 줄일 수 있지만, 반응 표면적을 증가하는 표면 처리를 통해 이와 같이 줄어든 반응 시간을 더욱 줄일 수 있다. 즉 전술한 표면 처리를 통해 에폭시 수지 경화물의 면적을 증가시켜 이후의 해중합 반응이 더욱 원활하게 일어날 수 있게 한다. 예시적인 구현 예에서, 상기 표면 처리로는 물리적 표면 처리 및 화학적 표면 처리 중 하나 또는 이들을 병행 사용할 수 있다.비제한적인 예시에서, 상기 물리적 표면 처리는 예컨대 분쇄일 수 있다. 분쇄 방법은 건식 분쇄 방법 및 습식 분쇄 방법에서 선택된 하나 또는 둘 이상일 수 있으며, 해머 밀, 커터 밀, 플레이크 크러셔, 페더 밀, 핀식 분쇄기, 충격식 분쇄기, 미분쇄기, 제트 밀, 미크론 밀, 볼 밀, 유성 밀, 하이드로 밀, 아쿠아 라이저로 이루어진 그룹에서 선택된 하나 또는 둘 이상을 이용하여 분쇄할 수 있다. 예시적인 구현 예에서 분쇄된 에폭시 수지 경화물은 1 μm ~ 10 cm의 크기를 가지는 것일 수 있다.비제한적인 예시에서, 상기 화학적 표면 처리는 pH 7 미만의 산성 조성물에 에폭시 수지 경화물을 함침시키는 것일 수 있다.비제한적인 예시에서, 함침 방법에 사용되는 산성 조성물은 5.0 이하의 pH, 20 ~ 250 ℃의 온도를 가질 수 있으며, 산성 조성물에 에폭시 수지 경화물을 함침시킨 후로부터 에폭시 수지 경화물을 분리하기까지의 시간은 0.1 ~ 24시간일 수 있다. 이어서 분리된 에폭시 수지 경화물을 세척한다. 예시적인 구현 예에서, 분해 대상이 되는 에폭시 수지 경화물은 각종 필러 및/또는 고분자 수지를 포함할 수 있다. 예시적인 구현 예에서, 필러는 탄소 섬유나 기타 흑연, 그래핀, 산화 그래핀, 환원 그래핀, 탄소나노튜브, 유리섬유, 무기염, 금속 입자, 세라믹 소재, 단분자 유기 화합물, 단분자 규소 화합물, 실리콘 수지 등에서 선택되는 하나 이상일 수 있다.예시적인 구현 예에서, 고분자 수지는 아크릴 수지, 올레핀 수지, 페놀 수지, 천연 고무, 합성 고무, 아라미드 수지, 폴리카보네이트, 폴리에틸렌테레프탈레이트, 폴리우레탄, 폴리아미드, 폴리염화비닐, 폴리에스테르, 폴리스티렌, 폴리아세탈, 아크릴로니트릴 부타디엔 스티렌, 스티렌 아크릴로니트릴 중에서 선택된 어느 하나 또는 둘 이상일 수 있다. 예시적인 구현 예에서, 상기 전이금속염은 조성물 전체 (H2O 기반 반응 용매 + 전이금속염)의 중량을 기준으로 하였을 때, 0.001~99 중량%일 수 있다. 비제한적인 예시에서, H2O 반응 용매가 예컨대 수용액인 경우 전이금속염이 포함된 수용액 전체를 기준으로 전이금속염은 0.001~99 중량%로 포함될 수 있다. 예시적인 구현 예에서, 에폭시 수지 경화물은 해중합 조성물 (H2O 반응 용매 + 전이금속염) 의 질량 100중량부를 기준으로 하였을 때 1~90중량부일 수 있다. 비제한적인 예시에서, H2O 반응 용매가 수용액인 경우 전이금속염을 포함한 수용액 100 중량부에 대하여 에폭시 수지 경화물은 1~90 중량부일 수 있다.예시적인 구현 예에서, 상기 전이금속염이 예컨대 MnO2인 경우 산소 가스를 물에 버블링하여 KMnO4 수용액을 만들고 여기에 에폭시 수지 경화물을 넣는 방식으로 해중합 조성물을 에폭시 수지 경화물에 제공할 수 있다. 한편, 본 발명의 예시적인 구현 예들에서는 전술한 바와 같이 전이 금속을 포함하는 전이금속염 및 반응 용매를 포함하는 해중합 조성물로 에폭시 수지 조성물을 해중합하는 단계; 및 해중합 후 생성물로부터 예컨대 여과나 추출 등을 통해 필러를 수득하는 단계;를 포함하는 에폭시 수지 경화물로부터 필러를 분리하는 방법과, 이에 따라 얻어진 필러를 제공한다. 에폭시 수지 경화물로부터 분리, 회수된 필러는 에폭시 수지 경화물에 사용되기 이전과 대비할 때 특성 저하를 방지할 수 있고 이에 따라 특성이 우수한 재활용 필러를 얻을 수 있다.예컨대, 후술하는 실시예로부터 확인할 수 있듯이, 상기 필러가 탄소 섬유인 경우, 에폭시 수지 경화물에 포함된 원료 필러 탄소 섬유 대비 인장 강도나 신율 등의 특성 저하가 예컨대 13% 이하 또는 10% 이하로 매우 적을 수 있다. 관련하여, 열분해법을 이용해 CFRP로부터 회수한 탄소섬유의 경우 원료 탄소 섬유 대비 15% 이상의 인장 강도 저하를 나타낸다 (비특허문헌 1). 이에 반해, 본 발명의 구현예들에 따라 해중합하는 경우 탄소 섬유의 인장 강도 특성 저하가 현저히 적게 탄소 섬유를 회수할 수 있다.예시적인 구현 예에서, 상기 방법은, 에폭시 수지 경화물을 해중합한 후 남은 H2O 반응 용매에 새로운 에폭시 수지 경화물을 첨가하여 분해 과정을 반복할 수 있다.이상의 방법에 따라 에폭시 수지 경화물을 해중합하여 얻어진 생성물로부터 예컨대 여과나 추출 및 세척을 통해 필러를 분리할 수 있다.이하, 본 발명의 예시적인 구현 예들에 따른 구체적인 실시 예를 더욱 상세하게 설명한다. 그러나 본 발명이 하기 실시 예에 한정되는 것은 아니며 첨부된 특허청구범위 내에서 다양한 형태의 실시 예들이 구현될 수 있고, 단지 하기 실시 예는 본 발명의 개시가 완전하도록 함과 동시에 당 업계에서 통상의 지식을 가진 자에게 발명의 실시를 용이하게 하고자 하는 것임이 이해될 것이다.[실험 1]이하의 실시예들에서는 물 단독 용매를 사용하였다. 실시예 2에서 초 임계 상태의 수용액을 제외하고는 다른 실시 예들에서는 수용액 (액상)을 사용하였다. 물의 유전율은 80.2이다. 한편, 비교예 1에서는 물과 아세톤의 혼합 용매를 사용하였고 유전율이 약 44였다. 비교예 2에서는 질산 수용액을 사용하였다.한편, 실시예 3은 실시예 1과 대비하여 폐 CFRP의 양을 15배 증가시킨 것이며, 실시예 4는 폐 CFRP의 양을 실시예 3과 같이 하되 과망간산칼륨 수용액의 양도 증가시켰다. 또한, 실시예 5는 폐 CFRP의 분쇄 후 해 중합을 실시한 것이고, 실시예 6은 폐 CFRP를 아세트산 함침 후 해 중합을 실시한 것이고, 실시예 7는 폐 CFRP를 분쇄 및 함침 후 해 중합한 것이다.또한, 실시예 8은 전이금속염으로 산화크롬(VI) (CrO3)을 사용한 것이고, 실시예 9는 전이금속염으로 오산화바나듐 (V2O5)을 사용한 것이며, 실시예 10은 전이금속염으로  염화루테늄 (RuCl3)을 사용하였다. 실시예 11은 전이금속염으로 산화몰리브덴 (MoO3)을 사용하였고, 실시예 12는 전이금속염으로 메틸삼산화레늄 (MTO)을 사용하였으며, 실시예 13은 전이금속염으로 사산화오스뮴 (OsO4)을 사용하였다.[실시예 1: 과망간산칼륨 (KMnO4) 수용액을 이용한 CFRP 내의 에폭시 수지 경화물의 해중합 및 필러 (탄소 섬유) 의 분리]본 실시예 1에 사용된 에폭시 수지 경화물은 폐 CFRP이다. 상기 폐 CFRP는 할로겐 원소를 포함한 비스페놀 A의 디글리시딜 에테르 형태의 에폭시 화합물과 방향족 아민 그룹을 포함한 아로마틱 경화제를 이용하여 생성된 에폭시 수지 경화물과 탄소 섬유로 이루어진 것이다. 이 CFRP는 아로마틱 경화제를 사용하므로 일반적으로 분해하기 상당히 어렵다는 것으로 알려져 있다.상기 폐 CFRP 0.1 g을 개방된 유리 용기에 담긴 2 mol/L 과망간산칼륨 수용액 70 mL에 투입한 뒤, 70도에서 교반하였다. 가압 리액터 (Autoclave)는 사용하지 않았다.도 1는 본 발명 실시예 1에 사용된 해중합 전의 CFRP와 실시예 1의 결과 회수한 탄소 섬유를 촬영한 사진이며, 도 2는 CFRP 해중합 후 과망간산칼륨 수용액의 pH를 측정한 결과이며, 도 3은 실시예 1의 결과 회수한 이산화망간을 촬영한 사진이다.또한 에폭시 수지의 해중합이 완료된 시간을 표 1에, 에폭시 수지의 해중합 뒤 얻은 과망간산칼륨 수용액의 pH를 측정한 결과를 표 2에, 해중합 공정 전후의 탄소 섬유의 인장 강도 변화를 표 3과 도 4에 나타내었다.3시간 후 에폭시 수지가 실질적으로 완전히 해중합(잔류율 5% 이하)된 것을 확인한 후, Advantec사의 셀룰로오스 여과지를 이용해 수용액 중의 탄소 섬유와 이산화망간을 여과시킨 뒤, 탄소 섬유를 분리 및 세척 후 건조하였다. 건조된 탄소 섬유의 열 중량 분석기 (TGA) 측정 결과를 통하여 에폭시 잔류물이 없는 것을 확인 하였다.또한, 본 발명 실시예 1의 해중합 생성물에 다량의 C-OH 결합이 형성되어 있음을 확인하고자 해중합 이전의 CFRP와 해중합 생성물의 FT-IR 분석을 수행하여, 도 5에 나타내었다. 해중합 생성물은 실시예 1에서 탄소 섬유 및 이산화망간을 여과하고 난 뒤 남은 수용액 형태의 생성물을 디클로로메탄을 이용해 추출한 뒤 건조시켜 얻어진 고형의 혼합물이다. FT-IR 분석의 경우, ThermoScientific 사의 Nicolet iS 10 기기를 사용하였고, 고형의 혼합물과 브롬화칼륨을 이용하여 펠렛을 제조한 뒤 500 cm-1~ 4000 cm-1 파수 구간을 측정하였다. FT-IR 결과로부터 OH기가 많이 발생하였음을 확인할 수 있었다.[실시예 2: 초임계 상태의 과망간산칼륨 (KMnO4) 수용액을 이용한 CFRP 내의 에폭시 수지 경화물의 해중합 및 필러 (탄소 섬유) 의 분리]실시예 1에서 사용된 것과 동일한 CFRP 0.1 g을 압력계가 달린 회분식 반응기에 담긴 2 mol/L 과망간산칼륨 수용액 70 mL에 투입한 뒤, 반응기를 밀폐한 후 전기 가열 재킷을 이용하여 374℃로 가열하였다. 이 때 압력계에 표시된 압력은 221 bar 이었다.1시간 뒤 반응기를 상온까지 냉각시킨 후 반응기 내부의 에폭시 수지가 해중합되었는지를 확인하였다. 1시간 단위로 반응 시간을 늘려 가며 에폭시 수지의 분해가 완료되는 시간을 표 1에 나타내었다. 2시간 후 에폭시 수지가 실질적으로 완전히 해중합된 것을 확인한 후, 반응기 내부의 탄소 섬유와 이산화망간을 여과시킨 뒤, 탄소 섬유를 분리 및 세척 후 건조하였다.에폭시 수지의 해중합이 완료된 시간을 표 1에 나타내었다. [실시예 3: 과망간산칼륨 (KMnO4) 수용액을 이용한 CFRP 내의 에폭시 수지 경화물의 해중합 및 필러 (탄소 섬유) 의 분리: CFRP 양 증가]한편, 이번에는 본 실시예 1에서 다른 조건은 동일하게 하되 (즉, 2 mol/L 과망간산칼륨 수용액 70 mL에 투입한 뒤, 70℃에서 교반) 폐 CFRP의 양을 15배가 되도록 증가시키고 (즉, 1.5 g) 결과를 살펴보았다. 10시간 후 에폭시 수지가 실질적으로 완전히 해중합 된 것을 확인한 후, 수용액 중의 탄소 섬유와 이산화망간을 여과시킨 뒤, 탄소 섬유를 분리 및 세척 후 건조하였다.에폭시 수지의 해중합이 완료된 시간을 표 1에 나타내었다.[실시예 4: 과망간산칼륨 (KMnO4) 수용액을 이용한 CFRP 내의 에폭시 수지 경화물의 해중합 및 필러 (탄소 섬유) 의 분리: 해중합 조건 변화]이번에는 실시예 1에서 사용한 폐 CFRP 의 1.5 g (실시예 3과 동일)을 개방된 유리 용기에 담긴 4 mol/L 과망간산칼륨 수용액 100 mL에 투입한 뒤, 90℃에서 교반하였다. 가압 리액터 (Autoclave)는 사용하지 않았다.7시간 후 에폭시 수지가 실질적으로 완전히 해중합된 것을 확인한 후, 수용액 중의 탄소 섬유와 이산화망간을 여과시킨 뒤, 탄소 섬유를 분리 및 세척 후 건조하였다.에폭시 수지의 해중합이 완료된 시간을 표 1에 나타내었다. 또한 본 실시예 4의 결과 회수된 탄소섬유의 인장 강도 측정 결과를 표 3에 나타내었다.[실시예 5: 과망간산칼륨 (KMnO4) 수용액을 이용한 CFRP 내의 에폭시 수지 경화물의 해중합 및 필러 (탄소 섬유) 의 분리: CFRP 분쇄 후 해중합] 상기 실시예 4에서 다른 조건은 동일하게 하되 폐 CFRP 1.0 kg을 중국 Wellbom사의 Barley Grinder Crusher 수동 분쇄기를 이용하여 평균 직경 2.0 mm의 단편으로 분쇄하였다. 분쇄된 에폭시 수지 경화물 단편 1.5 g을 개방된 유리 용기에 담긴 4 mol/L 과망간산칼륨 수용액 100 mL에 투입한 뒤, 90℃에서 교반하였다. 가압 리액터 (Autoclave)는 사용하지 않았다.4시간 후 에폭시 수지가 실질적으로 완전히 해중합된 것을 확인한 후, 수용액 중의 탄소 섬유와 이산화망간을 여과시킨 뒤, 탄소 섬유를 분리 및 세척 후 건조하였다.에폭시 수지의 해중합이 완료된 시간을 표 1에 나타내었다.[실시예 6: 과망간산칼륨 (KMnO4) 수용액을 이용한 CFRP 내의 에폭시 수지 경화물의 해중합 및 필러 (탄소 섬유) 의 분리: CFRP 함침 후 해중합] 상기 실시예 4에서 다른 조건은 동일하게 하되 폐 CFRP 1.5 g을 99% 아세트산 100 mL에 넣고 120도에서 30분간 가열하였다. 그 후 에폭시 수지 경화물을 분리한 뒤 아세톤 20 mL로 세척 후 건조하였다.건조된 에폭시 수지 경화물을 개방된 유리 용기에 담긴 4 mol/L 과망간산칼륨 수용액 100 mL에 투입한 뒤, 90℃에서 교반하였다. 가압 리액터 (Autoclave)는 사용하지 않았다.5시간 후 에폭시 수지가 실질적으로 완전히 해중합된 것을 확인한 후, 수용액 중의 탄소 섬유와 이산화망간을 여과시킨 뒤, 탄소 섬유를 분리 및 세척 후 건조하였다.에폭시 수지 경화물의 해중합이 완료된 시간을 표 1에 나타내었다. 또한 본 발명 실시예 8에 사용된 탄소섬유의 인장 강도 측정 결과를 표 3에 나타내었다.[실시예 7: 과망간산칼륨 (KMnO44) 수용액을 이용한 CFRP 내의 에폭시 수지 경화물의 해중합 및 필러 (탄소 섬유) 의 분리: CFRP 분쇄 및 함침 후 해중합] 	상기 실시예 6에서 다른 조건은 동일하게 하되 폐 CFRP 1.0 kg을 영국 Glen Creston사의 Micro Hammer Cutter Mill 자동 분쇄기를 이용하여 평균 직경 2.0 mm의 단편으로 분쇄하였다.분쇄된 에폭시 수지 경화물 1.5 g을 99% 아세트산 100 mL에 넣고 120℃에서 30분간 가열한 뒤, 에폭시 수지 경화물을 분리한 후 아세톤 20 mL로 세척 후 건조하였다.건조된 에폭시 수지 경화물을 개방된 유리 용기에 담긴 4 mol/L 과망간산칼륨 수용액 100 mL에 투입한 뒤, 90℃에서 교반하였다. 가압 리액터 (Autoclave)는 사용하지 않았다.3시간 후 에폭시 수지가 실질적으로 완전히 해중합된 것을 확인한 후, 수용액 중의 탄소 섬유와 이산화망간을 여과시킨 뒤, 탄소 섬유를 분리 및 세척 후 건조하였다.에폭시 수지 경화물의 해중합이 완료된 시간을 표 1에 나타내었다.[실시예 8: 산화크롬(VI) 수용액을 이용한 필러 (그래핀) 를 포함한 에폭시 수지 경화물의 해중합 및 필러 (그래핀) 의 분리]본 실시예 8에서 사용된 경화물은 크레졸 노볼락의 글리시딜 에테르 형태의 에폭시 화합물과 방향족 아민 그룹을 포함한 경화제를 이용하여 생성된 에폭시 수지와 그래핀으로 이루어졌다. 이 CFRP는 노블락 에폭시 화합물과 아로마틱 경화제를 사용하므로 일반적으로 분해하기 상당히 어렵다는 것으로 알려져 있다. 상기 에폭시 수지 경화물 0.1 g을 개방된 유리 용기에 담긴 2 mol/L 산화크롬 수용액 70 mL에 투입한 뒤, 70℃에서 교반하였다. 가압 리액터 (Autoclave)는 사용하지 않았다.6.5 시간 후 에폭시 수지가 실질적으로 완전히 해중합된 것을 확인한 후, 수용액 중의 그래핀과 산화크롬(III)을 여과시킨 뒤, 그래핀를 분리 및 세척 후 건조하였다.에폭시 수지 경화물의 해중합이 완료된 시간을 표 1에 나타내었다.[실시예 9: 오산화바나듐 (V2O5) 수용액을 이용한 필러 (산화 그래핀) 를 포함한 에폭시 수지 경화물의 해중합 및 필러 (산화 그래핀) 의 분리] 본 실시예 9에서 사용된 경화물은 글리시딜 아민 형태의 에폭시 화합물과 산무수물 그룹을 포함한 경화제를 이용하여 생성된 에폭시 수지 경화물과 산화 그래핀으로 이루어졌다.에폭시 수지를 포함한 경화물 0.1 g을 개방된 유리 용기에 담긴 2 mol/L 오산화바나듐 수용액 70 mL에 투입한 뒤, 70℃에서 교반하였다. 가압 리액터 (Autoclave)는 사용하지 않았다.6시간 후 에폭시 수지가 실질적으로 완전히 해중합된 것을 확인한 후, 수용액 중의 산화 그래핀을 여과시켜 분리 후 건조하였다. 에폭시 수지 경화물의 해중합이 완료된 시간을 표 1에 나타내었다.[실시예 10: 염화루테늄 (RuCl3) 수용액을 이용한 필러 (탄소나노튜브) 를 포함한 에폭시 수지 경화물의 해중합 및 필러 (탄소나노튜브) 의 분리] 본 실시예 10에서 사용된 경화물은 실시예 8에 사용된 것과 같이 크레졸 노볼락의 글리시딜 에테르 형태의 에폭시 화합물과 방향족 아민 그룹을 포함한 경화제를 이용하여 생성된 에폭시 수지 경화물과 탄소나노튜브로 이루어졌다.에폭시 수지를 포함한 경화물 0.1 g을 개방된 유리 용기에 담긴 2 mol/L 염화루테늄 수용액 70 mL에 투입한 뒤, 70℃에서 교반하였다. 가압 리액터 (Autoclave)는 사용하지 않았다.5.5 시간 후 에폭시 수지가 실질적으로 완전히 해중합된 것을 확인한 후, 수용액 중의 탄소나노튜브를 여과 시켜 분리 후 건조하였다.에폭시 수지 경화물의 해중합이 완료된 시간을 표 1에 나타내었다.[실시예 11: 산화몰리브덴 (MoO3) 수용액을 이용한 필러 (유리 섬유) 를 포함한 에폭시 수지 경화물의 해중합 및 필러 (유리 섬유) 의 분리]본 실시예 11에서 사용된 경화물은 실시예 8에 사용된 것과 같이 크레졸 노볼락의 글리시딜 에테르 형태의 에폭시 화합물과 방향족 아민 그룹을 포함한 경화제를 이용하여 생성된 에폭시 수지 경화물과 유리 섬유로 이루어졌다.에폭시 수지를 포함한 경화물 0.1 g을 개방된 유리 용기에 담긴 2 mol/L 산화몰리브덴 수용액 70 mL에 투입한 뒤, 70℃에서 교반하였다. 가압 리액터 (Autoclave)는 사용하지 않았다.6.5 시간 후 에폭시 수지가 실질적으로 완전히 해중합된 것을 확인한 후, 수용액 중의 유리 섬유와 몰리브덴을 여과시킨 뒤, 유리 섬유를 분리 및 세척 후 건조하였다.에폭시 수지 경화물의 해중합이 완료된 시간을 표 1에 나타내었다.[실시예 12: 메틸삼산화레늄 (MTO) 수용액을 이용한 필러 (알루미나) 를 포함한 에폭시 수지 경화물의 해중합 및 필러 (알루미나) 의 분리] 본 실시예 12에서 사용된 경화물은 비스페놀 A의 디글리시딜 에테르 형태의 에폭시 화합물과 지방족 아민 그룹을 포함한 경화제를 이용하여 생성된 에폭시 수지 경화물과 알루미나로 이루어졌다.에폭시 수지를 포함한 경화물 0.1 g을 개방된 유리 용기에 담긴 2 mol/L MTO 수용액 70 mL에 투입한 뒤, 70℃에서 교반하였다. 가압 리액터 (Autoclave)는 사용하지 않았다.7 시간 후 에폭시 수지가 실질적으로 완전히 해중합된 것을 확인한 후, 수용액 중의 알루미나를 여과 시켜 분리 후 건조하였다.에폭시 수지 경화물의 해중합이 완료된 시간을 표 1에 나타내었다.[실시예 13: 사산화오스뮴 (OsO4) 수용액을 이용한 필러 (실리콘 카바이드) 를 포함한 에폭시 수지 경화물의 해중합 및 필러 (실리콘 카바이드) 의 분리] 본 실시예 13에서 사용된 경화물은 비스페놀 A의 디글리시딜 에테르 형태의 에폭시 화합물과 지방족 아민 그룹을 포함한 경화제를 이용하여 생성된 에폭시 수지 경화물과 실리콘 카바이드로 이루어졌다.에폭시 수지를 포함한 경화물 0.1 g을 개방된 유리 용기에 담긴 2 mol/L 사산화오스뮴 수용액 70 mL에 투입한 뒤, 70℃에서 교반하였다. 가압 리액터 (Autoclave)는 사용하지 않았다. 4.5 시간 후 에폭시 수지가 실질적으로 완전히 해중합된 것을 확인한 후, 수용액 중의 실리콘 카바이드를 여과시켜 분리 후 건조하였다.에폭시 수지 경화물의 해중합이 완료된 시간을 표 1에 나타내었다.[비교예 1: 과망간산칼륨 수용액과 아세톤의 혼합액 (KMnO4 + H2O + 아세톤) 을 이용한 CFRP 내의 에폭시 수지 경화물의 해중합 및 탄소 섬유의 분리]실시예 1에서 사용된 것과 동일한 CFRP 0.1 g을 개방된 유리 용기에 담긴 2 mol/L 과산화수소수와 33% (전체 용매 중 부피비) 아세톤의 혼합액 11 mL (즉, 전체 용매 중 아세톤이 33부피%, 물 부피비는 67%)에 투입한 뒤, 70℃에서 교반하였다.에폭시 수지의 해중합 여부를 표 1에 나타내었다. 비교예 1에서는 에폭시 수지가 해중합하지 않아(분해율 4.5%, 28%, 또는 34%) 탄소 섬유를 분리할 수 없었다.본 비교예에서는 반응 계의 유전율이 낮아서 과망간산칼륨의 용해 및 이온 해리가 어렵고, 산화 반응에 의한 OH기 형성이 적기 때문에 해중합이 잘 일어나지 않는 결과가 나온 것으로 생각된다. 실시예들과 동일한 CFRP를 사용하였음에도 (에폭시 수지 경화물의 경화제가 아로마틱 다이아민계로 상당히 분해가 어려움), 실시예들과 달리 전혀 해중합이 진행되지 못하는 결과가 나왔음이 주목된다.  [비교예 2: 질산 수용액을 이용한 에폭시 수지의 분해 및 탄소 섬유의 분리]실시예 1에서 사용된 것과 동일한 CFRP 0.1 g을 개방된 유리 용기에 담긴 2 mol/L 질산 수용액에 투입한 뒤, 70℃에서 교반하였다.도 3에는 CFRP가 담긴 질산 수용액의 pH를 측정한 결과를 나타내었다. 또한 에폭시 수지의 분해가 완료된 시간을 표 1에, 탄소섬유를 여과한 뒤 얻은 질산 수용액의 pH를 측정한 결과를 표 2에 나타내었다.12 시간 후 에폭시 수지가 완전히 해중합된 것을 확인한 후, 수용액 중의 탄소 섬유를 여과시켜 분리 후 건조하였다.[실시예 및 비교예들의 에폭시 분해 실험 결과 및 회수된 필러의 특성 분석]실시예 및 비교예에서 에폭시 수지의 분해에 필요한 시간을 표 1에 나타내었다. 또한, 실시예 1와 비교예 2에서 탄소섬유를 여과한 뒤 얻은 과망간산칼륨 수용액 및 질산 수용액의 pH를 측정한 결과를 표 2에 나타내었다. 구분(CFRP 양)전이금속염 (농도)반응 용매 (유전율)해중합 완료 시간 [h]실시예 1(0.1 g)KMnO4 (2 mol/L)H2O (80.2)3실시예 2(0.1 g)KMnO4 (2 mol/L)초임계 H2O (80.2)2실시예 3(1.5 g)KMnO4 (2 mol/L)H2O (80.2)10실시예 4(1.5 g)KMnO4 (4 mol/L)H2O (80.2)7실시예 5(분쇄 후 1.5 g)KMnO4 (4 mol/L)H2O (80.2)4실시예 6(함침 후 1.5 g)KMnO4 (4 mol/L)H2O (80.2)5실시예 7(분쇄/함침 후 1.5 g)KMnO4 (4 mol/L)H2O (80.2)3실시예 8(0.1 g)CrO3   (2 mol/L)H2O (80.2)6.5실시예 9(0.1 g)V2O5 (2 mol/L)H2O (80.2)6실시예 10(0.1 g)RuCl3 (2 mol/L)H2O (80.2)5.5실시예 11(0.1 g)MoO3 (2 mol/L)H2O (80.2)6.5실시예 12(0.1 g)CH3ReO3 (2 mol/L)H2O (80.2)7실시예 13(0.1 g)OsO4 (2 mol/L)H2O (80.2)4.5비교예 1(0.1 g)KMnO4 (2 mol/L)H2O + Acetone (44)녹지 않음비교예 2(0.1 g)HNO3 (2 mol/L)H2O (80.2)12구분과망간산칼륨 수용액(실시예 1)질산 수용액 (비교예 2)pH3003c# 1구분(필러)해중합 전/후인장강도 [GPa]CFRP에 사용된 원료 탄소섬유4.1실시예 1 (탄소섬유) 3.7 실시예 4(탄소섬유)3.7 실시예 6(탄소섬유)3.8 상기 표 1의 실시예들과 비교예들에서 알 수 있듯이, 실시예들의 경우 반응 온도가 낮으면서도 반응 시간이 상대적으로 매우 빨랐다. 반면, 특히 비교예 1에서 아세톤을 반응 용매 중 33부피% 정도 포함시킨 경우 (유전율이 약 44) 에폭시 수지 경화물의 분해가 진행되지 않음을 확인할 수 있었다. 한편, 비교예 2의 경우 질산 수용액을 사용하였는데, 과망간산칼륨 수용액을 사용한 실시예 1과 대비하여 반응 시간이 4배로 매우 느렸다. 또한 상기 표 2에서 확인할 수 있듯이, 실시예 1에서 사용한 조성물은 질산 수용액보다 높은 pH 값을 나타내어 작업 조건이 보다 마일드함을 확인하였다. 도 4는 본 발명 실시예 1의 CFRP에 사용된 탄소 섬유(원료 탄소 섬유)와 실시예 1의 결과 회수된 탄소 섬유의 인장강도 측정으로 얻어진 결과를 비교하는 그래프이다.실시예 1로부터 회수된 탄소섬유의 인장강도 측정 결과로부터, 본 발명의 구현 예들의 방법을 이용해 CFRP를 분해함으로써 인장강도가 저하가 적은 (10% 이내) 탄소 섬유를 CFRP로부터 회수할 수 있음을 확인하였다. 이는 열분해법을 이용해 CFRP로부터 회수한 탄소섬유가 원료 대비 15% 이상의 인장 강도의 저하를 나타내는 것 (비특허문헌 1) 과 비교하였을 때 본 발명의 구현 예들에 의한 해중합 방법이 높은 특성의 탄소 섬유를 회수할 수 있음을 나타낸다.한편, 상기 표 1의 실시예 4 ~ 7은 각각 동일한 에폭시 수지 경화물과 해중합 조성물을 사용하되 실시예 5 ~ 7은 표면 처리 공정을 포함하여 진행하였고 실시예 4는 표면 처리 공정을 포함하지 않고 진행하였다. 실시예 4의 경우에도 해중합이 빠르게 진행되었지만, 표면 처리 공정을 포함함으로써 에폭시 수지 경화물이 보다 빠른 시간에 해중합되는 것을 확인하였고, 분쇄 및 함침 공정을 모두 포함한 실시예 7에서 가장 빠른 시간에 에폭시 수지 경화물의 해중합이 완료되는 것을 확인하였다.이러한 해중합 완료 시간의 단축은 표면 전처리로 인해 에폭시 수지 경화물의 반응 표면적 증가에 따라 해중합이 더욱 활성화된 것으로 보인다. 이러한 해중합의 활성화는 분쇄 방법을 이용한 물리적인 표면적 증가뿐만 아니라, 함침 방법을 이용한 화학적인 표면적 증가에 의해서도 모두 발생하게 된다.또한 상기 표 3에서 확인할 수 있듯이, 함침 공정을 포함한 실시예 6의 결과 회수한 탄소 섬유의 인장 강도가 함침 공정을 포함하지 않은 실시예 4의 결과 회수한 탄소 섬유의 인장 강도보다 우수함을 확인하였다. 이는 표면 처리 공정을 통해 에폭시 수지 경화물의 해중합에 걸리는 시간이 감소함으로 인해 해중합 공정 중에서 발생할 수 있는 탄소 섬유의 특성 저하가 더욱 줄어들었음을 나타낸다.이와 같은 인장 강도 측정 결과로부터, 본 발명의 구현 예들의 방법을 이용해 에폭시 수지 경화물을 해중합함으로써 물성이 우수한 탄소섬유를 CFRP로부터 회수할 수 있음을 확인하였다.[실험 2]본 실험 2에서는 반응 용매로서 물과 여러 유기 용매(아세톤, 이소프로필알콜, 에탄올)의 혼합 용매를 사용하여 혼합 비율을 바꾸어 가며 유전율을 변화시키고 그에 따른 에폭시 해중합 정도를 측정하였다. 화합물은 과망간산칼륨(KMnO4)을 사용하였다. 표 4 내지 표 6에 실험 조건 및 결과를 나타내었다. CFRP 무게아세트산 전처리 조건KMnO4처리 조건물:아세톤  혼합용매 유전율에폭시 잔류량* (중량%)분해율** (%)0.1g120 ℃ 30 분2 M70 ml90 ℃0 : 10019.619.1 (24시간 후)4.5(24시간 후)65 : 3562.514(24시간 후)28(24시간 후)88 : 1274.813.2(24시간 후)34(24시간 후)100 : 080.20(5시간 후)100(5시간 후)CFRP 무게아세트산 전처리 조건KMnO4처리 조건물:IPA  혼합용매 유전율에폭시 잔류량* (중량%)분해율** (%)0.1g120 ℃ 30 분2 M70 ml90 ℃0 : 10018.619 (24시간 후)5(24시간 후)65 : 3558.417.2(24시간 후)13.9(24시간 후)88 : 1273.110.1(24시간 후)49.5(24시간 후)100 : 080.20(5시간 후)100(5시간 후)CFRP 무게아세트산 전처리 조건KMnO4처리 조건물:에탄올  혼합용매 유전율에폭시 잔류량* (중량%)분해율** (%)0.1g120 ℃ 30 분2 M70 ml90 ℃0 : 1002518.1 (24시간 후)9.5(24시간 후)65 : 3562.618.2(24시간 후)9(24시간 후)88 : 1274.610.4(24시간 후)48(24시간 후)100 : 080.20(5시간 후)100(5시간 후)* 상기 표에서 CFPR의 해중합 반응 전 에폭시 수지의 함유량은 19.4 중량% (총 CFRP 중 에폭시 수지의 중량%)이었다. 에폭시 잔류량은 이를 기준으로 24시간 또는 5 시간 후 잔류량이 표시되어 있는 것이다. 예컨대, 24시간 후 19.1중량%는 24 시간 해중합 반응 후 총 CFRP 중 에폭시 수지의 중량%가 19.1중량%가 되었다는 것이다. 한편, 5시간 후 0중량%인 것은 5시간 후 이미 에폭시 수지의 잔류량이 총 CFRP 중 0중량%라는 것이다. 이는 24시간 후 10중량% 이상 상당히 에폭시 수지가 잔류하는 결과와 대비하여 현저한 차이를 보이는 것이다.  ** 분해율은 전술한 바와 같이, 다음과 같이 계산하였다.분해율 = [(CFRP의 해중합 반응 전 에폭시 수지 함유량 - CFRP의 해중합 반응 후 에폭수 수지 함유량) / CFRP의 해중합 반응 전 에폭시 수지 함유량] X 100도 6은 본 실험 2에서 표 4 내지 6의 결과를 반응 계의 유전율에 따른 에폭시 수지의 분해율로 나타낸 결과이다.이로부터 알 수 있듯이, 유전율이 65 이상일 때 해중합 효율의 기울기가 급격히 증가됨을 알 수 있다. 한편, 물 단독의 경우에는 24시간이 아니라 5 시간 내에 분해율 100을 달성하여 유기 용매와의 혼합의 경우와 대비하여, 물 단독 사용 시 분해율이 비약적으로 증가하는 것을 보여주었다.[실험 3]본 실험에서는 실시예 1에서 사용된 CFRP에 사용된 탄서 섬유와 KMnO4를 이용하여 해중합후 회수된 탄소섬유의 X선 광전자분광기 (XPS) 분석을 수행하였다.도 7은 본 실험 3에서 CFRP에 사용된 탄소섬유(CF)와 KMnO4를 이용하여 해중합후 회수된 탄소 섬유의 XPS 결과 그래프이다. 도 7에서 알수 있듯이, 과망간산칼륨을 이용하여 회수된 R-CF에서는 전이금속염의 잔류물인 Mn원소가 2.1% 이하로 검출됨을 확인할 수 있다. 이상으로부터 알 수 있듯이, 본 발명의 구현예들에 따른 해중합 조성물에서 전이 금속을 포함하는 전이금속염과 함께 사용되는 반응 용매는 물 단독이 특히 바람직하다는 것을 알 수 있다. 물을 포함하되 기타 용매를 혼합하는 경우에 혼합 용매의 유전율이 적어도 65 이상에서 분해율이 급격한 증가가 나타나는 것을 보여주고, 유전율이 높아져서 물 단독으로 사용할 경우에는 반응 시간 자체가 현저히 줄면서 비약적인 반응 효율의 상승을 보여주었다.